(57)【特許請求の範囲】
【請求項１】
下記の実験式（１）で表される複合金属酸化物に、タングステン、モリブデン、クロム、ジルコニウム、チタン、ニオブ、タンタル、バナジウム、硼素、ビスマス、テルル、パラジウム、コバルト、ニッケル、鉄、リン、ケイ素、希土類元素、アルカリ金属、アルカリ土類金属からなる群より選ばれる１つ以上の元素を含む溶液を含浸させてなる炭化水素の気相接触酸化反応用触媒の製造方法。
【化１】
0003769866.tif 000008
（式（１）において、ＸはＴｅ及び／又はＳｂ、ＺはＮｂ，Ｔａ，Ｗ，Ｔｉ，Ａｌ，Ｚｒ，Ｃｒ，Ｍｎ，Ｆｅ，Ｒｕ，Ｃｏ，Ｒｈ，Ｎｉ，Ｐｄ，Ｐｔ，Ｂｉ，Ｂ，Ｉｎ及びＣｅの中から選ばれた１つ又はそれ以上の元素を表し、
ａ＝１とするとき、
ｂ＝０．０１〜１
ｘ＝０．０１〜１
ｚ＝０〜１
であり、また、ｎは他の元素の酸化状態により決定される。）
【請求項２】
実験式（１）で表される複合金属酸化物のモリブデンに対して、原子比で０．０００１〜０．５の元素を含浸させることを特徴とする請求項１の方法。
【請求項３】
実験式（１）で表される複合金属酸化物が、モリブデン化合物、バナジウム化合物、テルル化合物及び／又はアンチモン化合物、ニオブ，タンタル，タングステン，チタン，アルミニウム，ジルコニウム，クロム，マンガン，鉄，ルテニウム，コバルト，ロジウム，ニッケル，パラジウム，白金，ビスマス，硼素，インジウム及びセリウムの中から選ばれた１つまたはそれ以上の元素の化合物を含有する水性液を乾燥し、残った乾燥物を焼成したものであることを特徴とする請求項１又は２の方法。
【請求項４】
アンモニアの存在下、アルカンより気相接触酸化反応によりニトリルを得るための触媒であることを特徴とする請求項１ないし３のいずれかの方法。
【発明の詳細な説明】
【０００１】
【発明の属する技術分野】
本発明は炭化水素の気相接触酸化反応用の複合金属酸化物触媒の製造方法に関する。炭化水素の気相接触酸化反応はその生成物の有用性や製造方法の経済性などから工業的に広く実施されている。特に、炭化水素の部分酸化反応によるアクリル酸、無水マレイン酸等の含酸素有機化合物、又は、炭化水素とアンモニアの接触酸化反応によるアクリロニトリル、メタクリロニトリル等のニトリルを製造するために工業的に重要なものである。このほかにも飽和炭素−炭素結合を不飽和結合に変換する反応、例えば、エタン、プロパン、ブタンなどのアルカンを相当するアルケン、すなわち、エチレン、プロピレン、ブテン類などに変換する脱水素気相接触酸化反応も提案されている。
【０００２】
【従来の技術】
モリブデン、バナジウムなどを含有する複合金属酸化物触媒の報告例は多数知られている。例えば、炭化水素のアルカンとアンモニアの接触酸化反応によるニトリル製造用でモリブデンを必須主元素として含む触媒だけでも、Ｍｏ−Ｂｉ−Ｐ系触媒（特開昭４８−１６８８７号）、Ｖ−Ｓｂ−Ｗ系酸化物とＭｏ−Ｂｉ−Ｃｅ−Ｗ系酸化物を機械的に混合して得た触媒（特開昭６４−３８０５１号）、Ｍｏ−Ａｇ−Ｂｉ−Ｖ系触媒（特開平３−５８９６１号）、Ｍｏ−Ｖ−Ｓｎ−Ｂｉ−Ｐ系触媒（特開平４−２４７０６０号）、Ｍｏ−Ｃｒ−Ｔｅ系触媒（米国特許５１７１８７６号）、ＭｏとＭｎ、Ｃｏなどの元素からなる複合金属酸化物触媒（特開平５−１９４３４７号）、Ｍｏ−Ｖ−Ｔｅ系触媒（特開平２−２５７号、特開平５−１４８２１２号、特開平５−２０８１３６号、特開平６−２７９３５１合、特開平６−２８７１４６号、特開平７−１０８１０１号など）、Ｍｏ−Ｃｒ−Ｂｉ系触媒（特願平４−２６５１９２号、特願平５−３０５３６１号）、Ｍｏ−Ｔｅ系触媒（特願平５−３０９３４５号）などが例示される。
【０００３】
また、特にバナジウムを必須主元素として含む触媒として、Ｖ−Ｓｂ系触媒（特開昭４７−３３７８３号、特公昭５０−２３０１６号、特開平１−２６８６６８号、特開平２−１８０６３７号）、Ｖ−Ｓｂ−Ｕ−Ｎｉ系触媒（特公昭４７−１４３７１号）、Ｖ−Ｓｂ−Ｗ−Ｐ系触媒（特開平２−９５４３９号）、Ｖ−Ｗ−Ｔｅ系触媒（特願平５−１８９１８号）などが例示される。
【０００４】
【発明が解決しようとする課題】
触媒の活性はその組成に大きく依存する。しかしながら、触媒の組成を最適化して本質的には優れた触媒活性が期待できるにもかかわらず、その調製方法などにより十分な触媒活性が発現できない場合が非常に多い。特に、上記のような複合金属酸化物からなる触媒においては、その調製操作が煩雑であり、微妙な調製条件の変更によって、期待される触媒活性が再現性よく得られないという問題がある。
【０００５】
【課題を解決するための手段】
本発明者らは、上記の課題を考慮しつつ、モリブデン、バナジウムなどを含有する複合金属酸化物触媒の製造方法について検討を継続した結果、複合金属酸化物を一旦調製した後に、特定元素成分を含む溶液を含浸させる処理を施すことにより、炭化水素の選択的な気相接触酸化反応において優れた性能を示すことを見いだし、本発明に到達したものである。
【０００６】
即ち、本発明の要旨は、下記の実験式（１）で表される複合金属酸化物に、タングステン、モリブデン、クロム、ジルコニウム、チタン、ニオブ、タンタル、バナジウム、硼素、ビスマス、テルル、パラジウム、コバルト、ニッケル、鉄、リン、ケイ素、希土類元素、アルカリ金属、アルカリ土類金属からなる群より選ばれる１つ以上の元素を含む溶液を含浸させてなる炭化水素の気相接触酸化反応用触媒の製造方法に存する。
【０００７】
【化２】
Ｍｏa Ｖb Ｘx ＺzＯn     （１）
（式（１）において、ＸはＴｅ及び／又はＳｂ、ＺはＮｂ，Ｔａ，Ｗ，Ｔｉ，Ａｌ，Ｚｒ，Ｃｒ，Ｍｎ，Ｆｅ，Ｒｕ，Ｃｏ，Ｒｈ，Ｎｉ，Ｐｄ，Ｐｔ，Ｂｉ，Ｂ，Ｉｎ及びＣｅの中から選ばれた１つ又はそれ以上の元素を表し、
ａ＝１とするとき、
ｂ＝０．０１〜１
ｘ＝０．０１〜１
ｚ＝０〜１
であり、また、ｎは他の元素の酸化状態により決定される。）
【０００８】
【発明の実施の形態】
以下、本発明を詳細に説明する。本発明では、初めに上記実験式（１）で示される複合金属酸化物を調製する。該金属複合酸化物は、モリブデンとバナジウムを必須成分とするほか、テルル及び／又はアンチモンを必須成分するものである。以上の必須成分以外ではニオブ、タングステン、チタン、タンタルを任意成分として含むことが好ましく、ニオブが特に好ましい。また、各元素の実験式（１）における係数の範囲は、好ましくは、ａ＝１とするとき、ｂ＝０．１〜０．６、ｘ＝０．０５〜０．４、ｚ＝０．００１〜０．６である。
【０００９】
上記の複合金属酸化物の原料としては、モリブデン化合物、バナジウム化合物、テルル化合物及び／又はアンチモン化合物、ニオブ，タンタル，タングステン，チタン，アルミニウム，ジルコニウム，クロム，マンガン，鉄，ルテニウム，コバルト，ロジウム，ニッケル，パラジウム，白金，ビスマス，硼素，インジウム及びセリウムの中から選ばれた１つまたはそれ以上の元素のカルボン酸塩、カルボン酸アンモニウム塩、ハロゲン化アンモニウム塩、酸化物、ハロゲン化物、水素酸、アセチルアセトナート、アルコキシド等の化合物を使用することがてきる。複合金属酸化物の調製方法は、特に限定はなく、複合金属酸化物の原料水もしくは有機溶媒の溶液又はスラリーより調製する方法と、複合金属酸化物の原料を混合して高温固相反応により調製する方法の主に２つがある。しかしながら、より活性に優れた触媒を得るという点では前者の方法、特に各成分を含む溶液又はスラリー状の水性液を調製後、乾燥し、焼成する方法が好ましい。
【００１０】
例えば、モリブデン、バナジウム、テルル及びニオブを含む複合金属酸化物の製造方法としては、メタバナジン酸アンモニウム塩の水溶液に、テルル酸の水溶液、シュウ酸ニオブアンモニウム塩の水溶液およびパラモリブデン酸アンモニウム塩の水溶液を各々の金属元素の原子比が所定の割合となるような量比で順次添加し、蒸発乾固法、噴霧乾燥法、凍結乾燥法、真空乾燥法等で乾燥させ乾燥物を得て、次に得られた乾燥物を焼成することにより得ることができる。
【００１１】
この焼成方法はその乾燥物の性状や規模により任意に採用することが可能であるが、蒸発皿上での熱処理や回転炉、流動焼成炉等の加熱炉による熱処理等が一般的である。また、これらの処理を複数種組み合わせてもよい。これら焼成条件も採用される方法により異なるが、通常、温度は２００〜７００℃、好ましくは２５０〜６５０℃、時間は通常０．５〜３０時間、好ましくは１〜１０時間行われる。また、焼成は、酸素雰囲気中で行ってもよいが、酸素不存在下で行うことが好ましく、具体的には、窒素、アルゴン、ヘリウム等の不活性ガス雰囲気中または真空中で行われる。
【００１２】
以上のようにして得た複合金属酸化物は、そのままでも固体触媒としての活性を有するものであるが、本発明では、更に、該複合金属酸化物に、タングステン、モリブデン、クロム、ジルコニウム、チタン、ニオブ、タンタル、バナジウム、硼素、ビスマス、テルル、パラジウム、コバルト、ニッケル、鉄、リン、ケイ素、希土類元素、アルカリ金属、アルカリ土類金属からなる群より選ばれる１つ以上の元素を含む溶液を含浸させてその触媒性能を向上させるところに特徴を有する。これらの元素のうち、好ましくはタングステン、チタン、マグネシウム、希土類元素のセリウム，イットリウム、サマリウムである。また、使用されるこれらの元素の化合物、および溶液を調製する際に使用される溶媒は特に限定されないが、溶媒としては水を使用するのが含浸後の処理が容易であるため好ましく、水を使用する場合には水溶性の化合物、あるいは水溶性のゾルなどが好適に使用される。上記の元素は、複合金属酸化物のモリブデンに対して、原子比で通常０．０００１〜０．５、好ましくは０．００１〜０．２で含浸させる。以上の含浸処理に際しては、複合金属酸化物の全体に元素がほぼ均一に分散含浸できるので、複合金属酸化物を予め粉砕処理などを行う必要は特にない。また、含浸処理後は、通常、常温から２００℃程度で水分などを乾燥した後に触媒として使用することができるが、必要に応じて更に通常３００〜７００℃程度の範囲で再度焼成を行ってもよい。
【００１３】
本発明の含浸処理して得られる複合金属酸物触媒の性能が優れてる理由の詳細は明らかではないが、改良成分の含浸により触媒表面上の好ましくない副反応、例えば、生成物の分解反応や反応原料の燃焼反応を進行させる活性点を不活性化したりすることが推定される。また、このような方法により活性化された複合酸化物触媒の粉末エックス線回折測定により決定される結晶構造は変化がなく触媒のバルク構造ではなく表面の性質を変化させているものと考えられる。なお、含浸に使用される元素の中には、含浸前の複合金属酸化物中に既に含まれている元素の場合もあるが、含浸の効果は上記したような複合金属酸化物表面の性質の改良に関わるものであり、複合金属酸化物を形成する元素とはその役割が異なると推定される。
【００１４】
このようにして製造される複合金属酸化物触媒は、単独で用いてもよいが、周知の担体成分、例えば、シリカ、アルミナ、チタニア、ジルコニア、アルミノシリケ−ト、珪藻土などを１〜９０重量％程度含んだ混合物として使用することもできる。この場合、上記したような担体は複合酸化物の調製時、調製後の含浸処理前、あるいは含浸処理後のいずれの段階で添加してもよい。
【００１５】
以上の方法で製造した複合金属酸化物触媒は、炭化水素の気相接触酸化反応による有機化合物の製造に利用される。本発明における炭化水素の気相接触酸化反応とは、炭化水素を酸素と気相接触反応させるものであるが、酸素のほかにアンモニアや水蒸気などを反応系に存在させるような反応も含まれ，含酸素有機化合物、脱水素化有機化合物、ニトリル類などの各種の有機化合物の製造に適用される。そして、本発明で製造された複合金属酸化物触媒の使用条件は、各触媒系において既に公知の反応条件と同じ条件にすればよく、従来法で製造された類似の組成の触媒を使用した場合と比較して、目的とする生成物をより高選択率、高収率で得ることができる。
【００１６】
反応原料の炭化水素としては、炭素数３〜８程度のアルカン又はアルケン、炭素数６〜１２程度の芳香族炭化水素などが挙げられる。その反応例としては、アルケン又はアルカンとアンモニアとの気相接触酸化反応によるニトリルの製造（例えば、プロピレン又はプロパンとアンモニアからのアクリロニトリルの製造、イソブテン又はイソブタンとアンモニアからのアクリロニトリルの製造）アルカン又はアルケンの部分酸化反応による不飽和アルデヒド、不飽和カルボン酸の製造（例えば、プロパン又はプロピレンからのアクロレイン、アクリル酸の製造、イソブタン又はイソブテンからのメタクロレイン、メタクリル酸の製造）、飽和カルボン酸の酸化脱水素反応（例えば、イソ酪酸からメタクリル酸の製造）、炭化水素の酸化脱水素反応（例えば、ブテンからのブタジエンの製造）、各種炭化水素の部分酸化反応による酸無水物の製造（例えば、ナフタレン又はキシレンからの無水フタル酸の製造、ブタン又はブテンからの無水マレイン酸の製造）などがある。
【００１７】
炭化水素の気相接触酸化反応の条件について述べる。該触媒は、他の気相接触酸化反応用の金属酸化物触媒と比較して、通常５００℃以下の比較的低温下においてもアルカンの部分酸化活性が高いという特性を有する。該触媒を用いた気相接触酸化反応においては、反応温度が３００〜５００℃、好ましくは３５０〜４５０℃程度であり、気相反応におけるガス空間速度ＳＶが１００〜１００００ｈｒ-1、好ましくは３００〜６０００ｈｒ-1の範囲であり、反応は通常大気圧下で実施できるが、低度の加圧下または減圧下でもよい。また、空間速度と酸素分圧を調整するための希釈ガスとして、窒素、アルゴン、ヘリウム等の不活性ガスを用いることができる。反応方式は固定床、流動層等のいずれも採用できるが、発熱反応であるため、流動層方式の方が反応温度の制御が容易である。
【００１８】
本発明で製造した複合金属酸化物触媒は、アルカンとアンモニアとの気相接触酸化反応によるニトリルの製造、特にプロパンからのアクリロニトリルの製造に有効である。この反応おいて、反応系に供給する酸素の割合が生成するアクリロニトリルの選択率に関して重要であり、酸素はプロパンに対して特に０．２〜４モル倍量の範囲で高いアクリロニトリルの選択率を示す。また、反応に供与するアンモニアの割合は、プロパンに対して特に０．１〜３モル倍量の範囲が好適である。
【００１９】
また、本発明で製造した複合金属酸化物触媒を用い、プロパンの気相接触酸化反応を行うことにより高収率でアクリル酸を得ることができる。反応原料ガスとしてはプロパンと酸素含有ガスを使用するが、更に、水蒸気を用いるのが好ましく、水蒸気によりアクリル酸の選択性を更に向上させることができる。原料ガスのモル分率としては、好ましくは（プロパン）：（酸素）：（水蒸気）＝１：（１〜５）：（５〜４０）である。
【００２０】
【実施例】
以下、本発明を、実施例を挙げてさらに詳細に説明するが、本発明はその要旨を超えないかぎりこれらの実施例に限定されるものではない。
なお、以下の実施例および比較例におけるプロパン転化率（％）、アクリロニトリル選択率（％）、アクリロニトリル収率（％）は、各々以下の式で示される。
【００２１】
【数１】
0003769866.tif 000002
【００２２】
参考例１  複合金属酸化物の調製（１）
実験式がＭｏ1Ｖ0.3Ｔｅ0.23Ｎｂ0.12Ｏn／ＳｉＯ2（重量比９０／１０）である担体成分としてのシリカが混合された複合金属酸化物を次のように調製した。温水５．６８リットルに、パラモリブデン酸アンモニウム塩１．３８０ｋｇ、メタバナジン酸アンモニウム塩０．２７５ｋｇ、テルル酸０．４１３ｋｇを溶解し、均一な水溶液を調製した。更に、該水溶液に、２０重量％シリカゾル０．６５８ｋｇ及びニオブの濃度が０．６５９ｍｏｌ／ｋｇのシュウ酸ニオブアンモニウム水溶液０．６１８ｋｇを混合し、スラリ−を調製した。このスラリーを乾燥させ水分を除去した。次いで、この乾燥物をアンモニア臭がなくなるまで約３００℃で加熱処理した後、窒素気流中６００℃で２時間焼成した。
【００２３】
実施例１
実験式がＷ0.1Ｍｏ1Ｖ0.3Ｔｅ0.23Ｎｂ0.12Ｏn／ＳｉＯ2（重量比約９０／１０）である複合金属酸化物触媒を次のように調製した。なお、以下の実施例も含めて触媒の実験式では、複合金属酸化物に後から含浸させた元素成分を、実験式のモリブデン（Ｍｏ）の前に表記することとした。ＷＯ3に換算して５０重量％に相当するメタタングステン酸アンモニウム水溶液０．４７ｇを水で１ｍｌとして、前記参考例１で調製した複合金属酸化物２．５ｇに含浸させ、空気中室温で約１日乾燥させた後、熱風乾燥器中１５０℃で１時間乾燥させた。
【００２４】
このようにして得た複合金属酸化物触媒０．５５ｇを反応器に充填し、反応温度４４０℃、空間速度ＳＶを約９００ｈｒ-1に固定して、プロパン：アンモニア：空気＝１：１．２：１５のモル比でガスを供給し気相接触酸化反応を行った。反応成績を表−１に示す。
【００２５】
実施例２
実施例１で調製した複合金属酸化物触媒を用い、反応温度を４５０℃とした以外は実施例１と同様の条件で気相接触酸化反応を行った。反応成績を表−１に示す。
実施例３
実験式がＷ0.1Ｐ0.0083Ｍｏ1Ｖ0.3Ｔｅ0.23Ｎｂ0.12Ｏn／ＳｉＯ2（重量比約９０／１０）である複合金属酸化物触媒を次のように調製した。Ｐ2Ｏ5・２４ＷＯ3に換算して８５重量％に相当するＨ3ＰＷ12Ｏ40・ｎＨ2Ｏ ０．９９ｇを水で１ｍｌとして、参考例１の方法で調製した複合金属酸化物２．５ｇに含浸させ、空気中室温で約１日乾燥させた後、熱風乾燥器中１５０℃で１時間乾燥させた。
【００２６】
このようにして得た複合金属酸化物触媒０．５５ｇを反応器に充填し、反応温度を４５０℃とした以外は実施例１と同様の条件で気相接触酸化反応を行った。反応成績を表−１に示す。
【００２７】
実施例４
実験式Ｗ0.1Ｓｉ0.0083Ｍｏ1Ｖ0.3Ｔｅ0.23Ｎｂ0.12Ｏn／ＳｉＯ2（重量比約９０／１０）である複合金属酸化物触媒を次のように調製した。ＳｉＯ2・２４ＷＯ3に換算して８２重量％に相当するＨ4ＳｉＷ12Ｏ40・ｎＨ2Ｏ １．０２ｇを水で１ｍｌとして、参考例１の方法で調製した複合金属酸化物２．５ｇに含浸させ、空気中室温で約１日乾燥させた後、熱風乾燥器中１５０℃で１時間乾燥させた。
【００２８】
このようにして得た複合金属酸化物触媒０．５５ｇを反応器に充填し、反応温度を４２０℃とした以外は実施例１と同様の条件で気相接触酸化反応を行った。反応成績を表−１に示す。
【００２９】
実施例５
実験式Ｗ0.1Ｔｅ0.01Ｍｏ1Ｖ0.3Ｔｅ0.23Ｎｂ0.12Ｏn／ＳｉＯ2（重量比約９０／１０）である複合金属酸化物触媒を次のように調製した。ＷＯ3に換算して５０重量％に相当するメタタングステン酸アンモニウム水溶液０．４７ｇとＨ2ＴｅＯ4・２Ｈ2Ｏ ０．０２３ｇを水と混合して１ｍｌとし、前記参考例１で調製した複合金属酸化物２．５ｇに含浸させ、空気中室温で約１日乾燥させた後、熱風乾燥器中１５０℃で１時間乾燥させた。
【００３０】
このようにして得た複合金属酸化物触媒０．５５ｇを反応器に充填し、反応温度を４３０℃とした以外は実施例１と同様の条件で気相接触酸化反応を行った。反応成績を表−１に示す。
【００３１】
実施例６
実験式Ｗ0.1Ｔｅ0.02Ｍｏ1Ｖ0.3Ｔｅ0.23Ｎｂ0.12Ｏn／ＳｉＯ2（重量比約９０／１０）である複合金属酸化物触媒を次のように調製した。ＷＯ3に換算して５０重量％に相当するメタタングステン酸アンモニウム水溶液０．４７ｇとＨ2ＴｅＯ4・２Ｈ2Ｏ ０．０４６ｇを水と混合して１ｍｌとし、該液を前記参考例１で調製した複合金属酸化物２．５ｇに含浸させ、空気中室温で約１日乾燥させた後、熱風乾燥器中１５０℃で１時間乾燥させた。
【００３２】
このようにして得た複合金属酸化物触媒０．５５ｇを反応器に充填し、反応温度を４５０℃とした以外は実施例１と同様の条件で気相接触酸化反応を行った。反応成績を表−１に示す。
【００３３】
比較例１〜５
参考例１のようにして得た複合金属酸化物０．５５ｇを触媒として反応器に充填し、表−１に示す反応温度とした以外は実施例１と同様の条件で気相接触酸化反応を行った。反応成績を表−１に示す。
【００３４】
【表１】
0003769866.tif 000003
【００３５】
実施例７
実験式がＣe0.0867Ｍｏ1Ｖ0.3Ｔｅ0.23Ｎｂ0.12Ｏn／ＳｉＯ2（重量比約９０／１０）である複合金属酸化物触媒を次のように調製した。１５重量％ＣｅＯ2ゾル０．８ｍｌを参考例１の方法で調製した複合金属酸化物２ｇに含浸させ、空気中１００℃で１時間乾燥させた後、６００℃の窒素気流中で２時間焼成した。
【００３６】
このようにして得た複合金属酸化物触媒０．５５ｇを反応器に充填し、反応温度４４０℃、空間速度ＳＶを約７７０ｈｒ-1に固定して、プロパン：アンモニア：空気＝１：１．２：１５のモル比でガスを供給し気相接触酸化反応を行った。反応成績を表−２に示す。
【００３７】
実施例８
実験式がＣe0.0260Ｍｏ1Ｖ0.3Ｔｅ0.23Ｎｂ0.12Ｏn／ＳｉＯ2（重量比約９０／１０）である複合金属酸化物触媒を次のように調製した。４．５重量％ＣｅＯ2ゾルｌを参考例１の方法で調製した複合金属酸化物２ｇに含浸させ、空気中１００℃で１時間乾燥させた後、６００℃の窒素気流中で２時間焼成した。
【００３８】
このようにして得た複合金属酸化物触媒０．５５ｇを反応器に充填し、反応温度を４３０℃とした以外は実施例７と同様の条件で気相接触酸化反応を行った。反応成績を表−２に示す。
【００３９】
実施例９
実験式がＣe0.0173Ｍｏ1Ｖ0.3Ｔｅ0.23Ｎｂ0.12Ｏn／ＳｉＯ2（重量比約９０／１０）である複合金属酸化物触媒を次のように調製した。３．０重量％ＣｅＯ2ゾルｌを参考例１の方法で調製した複合金属酸化物２ｇに含浸させ、空気中１００℃で１時間乾燥させた後、６００℃の窒素気流中で２時間焼成した。
【００４０】
このようにして得た複合金属酸化物触媒０．５５ｇを反応器に充填し、反応温度を４２０℃とした以外は実施例７と同様の条件で気相接触酸化反応を行った。反応成績を表−２に示す。
【００４１】
実施例１０
実験式がＣe0.00867Ｍｏ1Ｖ0.3Ｔｅ0.23Ｎｂ0.12Ｏn／ＳｉＯ2（重量比約９０／１０）である複合金属酸化物触媒を次のように調製した。３．０重量％ＣｅＯ2ゾルｌを参考例１の方法で調製した複合金属酸化物２ｇに含浸させ、空気中１００℃で１時間乾燥させた後、６００℃の窒素気流中で２時間焼成した。
【００４２】
このようにして得た複合金属酸化物触媒０．５５ｇを反応器に充填し、反応温度を４３０℃とした以外は実施例７と同様の条件で気相接触酸化反応を行った。反応成績を表−２に示す。
【００４３】
【表２】
0003769866.tif 000004
【００４４】
実施例１１
実験式がＭｇ0.002Ｍｏ1Ｖ0.3Ｔｅ0.23Ｎｂ0.12Ｏn／ＳｉＯ2（重量比約９０／１０）である複合金属酸化物触媒を次のように調製した。酢酸マグネシウム四水和物（Ｍｇ（ＣＨ3ＣＯＯ）2・４Ｈ2Ｏ）１３．５ｍｇを５ｍｌの水に溶解し、該液を参考例１の方法で調製した複合金属酸化物７．６ｇに含浸させ、空気中８０℃で５時間乾燥させた後、窒素気流中４５０℃で２時間焼成した。
【００４５】
このようにして得た複合金属酸化物触媒０．５５ｇを反応器に充填し、反応温度４１０℃、空間速度ＳＶを約９００ｈｒ-1に固定して、プロパン：アンモニア：空気＝１：１．２：１５のモル比でガスを供給し気相接触酸化反応を行った。反応成績を表−３に示す。
【００４６】
実施例１２
実験式がＣａ0.005Ｍｏ1Ｖ0.3Ｔｅ0.23Ｎｂ0.12Ｏn／ＳｉＯ2（重量比約９０／１０）である複合金属酸化物触媒を次のように調製した。酢酸カルシウム一水和物（Ｃａ（ＣＨ3ＣＯＯ）2・４Ｈ2Ｏ）２７．６ｍｇを５ｍｌの水に溶解し、該液を参考例１の方法で調製した複合金属酸化物７．６ｇに含浸させ、空気中８０℃で５時間乾燥させた後、窒素気流中４５０℃で２時間焼成した。
【００４７】
このようにして得た複合金属酸化物触媒０．５５ｇを反応器に充填し、実施例１１と同様の条件で気相接触酸化反応を行った。反応成績を表−３に示す。
【００４８】
実施例１３
実験式がＹ0.005Ｍｏ1Ｖ0.3Ｔｅ0.23Ｎｂ0.12Ｏn／ＳｉＯ2（重量比約９０／１０）である複合金属酸化物触媒を次のように調製した。酢酸イットリウム（Ｙ（ＣＨ3ＣＯＯ）3)４４．６ｍｇを５ｍｌの水に溶解し、該液を参考例１の方法で調製した複合金属酸化物７．６ｇに含浸させ、空気中８０℃で５時間乾燥させた後、窒素気流中５００℃で２時間焼成した。
【００４９】
このようにして得た複合金属酸化物触媒０．５５ｇを反応器に充填し、反応温度を４２０℃とした以外は実施例１１と同様の条件で気相接触酸化反応を行った。反応成績を表−３に示す。
【００５０】
実施例１４
実験式がＬａ0.005Ｍｏ1Ｖ0.3Ｔｅ0.23Ｎｂ0.12Ｏn／ＳｉＯ2（重量比約９０／１０）である複合金属酸化物触媒を次のように調製した。酢酸ランタン四水和物（Ｌａ（ＣＨ3ＣＯＯ）3・４Ｈ2Ｏ)６４．８ｍｇを５ｍｌの水に溶解し、該液を参考例１の方法で調製した複合金属酸化物７．６ｇに含浸させ、空気中８０℃で５時間乾燥させた後、窒素気流中６００℃で２時間焼成した。
【００５１】
このようにして得た複合金属酸化物触媒０．５５ｇを反応器に充填し、反応温度を４３０℃とした以外は実施例１１と同様の条件で気相接触酸化反応を行った。反応成績を表−３に示す。
【００５２】
実施例１５
実験式がＮｄ0.005Ｍｏ1Ｖ0.3Ｔｅ0.23Ｎｂ0.12Ｏn／ＳｉＯ2（重量比約９０／１０）である複合金属酸化物触媒を次のように調製した。酢酸ネオジウム（Ｎｄ（ＣＨ3ＣＯＯ）3)５３．７ｍｇを５ｍｌの水に溶解し、該液を参考例１の方法で調製した複合金属酸化物７．６ｇに含浸させ、空気中８０℃で５時間乾燥させた後、窒素気流中６００℃で２時間焼成した。
【００５３】
このようにして得た複合金属酸化物触媒０．５５ｇを反応器に充填し、実施例１１と同様の条件で気相接触酸化反応を行った。反応成績を表−３に示す。
【００５４】
実施例１６
実験式がＳｍ0.005Ｍｏ1Ｖ0.3Ｔｅ0.23Ｎｂ0.12Ｏn／ＳｉＯ2（重量比約９０／１０）である複合金属酸化物触媒を次のように調製した。酢酸サマリウム（Ｓｍ（ＣＨ3ＣＯＯ）3)６６．７ｍｇを５ｍｌの水に溶解し、該液を参考例１の方法で調製した複合金属酸化物７．６ｇに含浸させ、空気中８０℃で５時間乾燥させた後、窒素気流中６００℃で２時間焼成した。
【００５５】
このようにして得た複合金属酸化物触媒０．５５ｇを反応器に充填し、実施例１１と同様の条件で気相接触酸化反応を行った。反応成績を表−３に示す。
【００５６】
【表３】
0003769866.tif 000005
【００５７】
参考例２  複合金属酸化物の調製（２）
実験式がＭｏ1Ｖ0.3Ｔｅ0.10Ｎｂ0.12Ｏn／ＳｉＯ2（重量比９０／１０）である担体成分としてのシリカが混合された複合金属酸化物を次のように調製した。温水５６８ｍｌに、パラモリブデン酸アンモニウム塩１３８ｇ、メタバナジン酸アンモニウム塩２７．５ｇ、テルル酸１８．０ｇを溶解し、均一な水溶液を調製した。更に、該水溶液に、２０重量％シリカゾル６５．８ｋｇ及びニオブの濃度が０．６５９ｍｏｌ／ｋｇのシュウ酸ニオブアンモニウム水溶液６１．８ｇを混合し、スラリ−を調製した。このスラリーを乾燥させ水分を除去した。次いで、この乾燥物をアンモニア臭がなくなるまで約３００℃で加熱処理した後、窒素気流中６００℃で２時間焼成した。
【００５８】
実施例１７
実験式がＴｅ0.02・Ｍｏ1Ｖ0.3Ｔｅ0.10Ｎｂ0.12Ｏn／ＳｉＯ2（重量比約９０／１０）である複合金属酸化物触媒を次のように調製した。テルル酸（Ｈ6ＴｅＯ6)６６．０ｍｇを３ｍｌの水に溶解し、該液を参考例２で調製した複合金属酸化物３．０ｇに含浸させ、空気中８０℃で５時間乾燥させた後、窒素気流中６００℃で２時間焼成した。
【００５９】
このようにして得た複合金属酸化物触媒０．６ｇを反応器に充填し、反応温度４１８℃、空間速度ＳＶを約９００ｈr-1に固定して、プロパン：アンモニア：空気＝１：０．３：４のモル比でガスを供給し気相接触酸化反応を行った。反応成績を表−４に示す。
【００６０】
比較例４
参考例１のようにして得た複合金属酸化物０．６ｇを触媒として反応器に充填し、反応温度を４２１℃とした以外は実施例１７と同様の条件で気相接触酸化反応を行った。反応成績を表−４に示す。
【００６１】
【表４】
0003769866.tif 000006
【００６２】
参考例３  複合金属酸化物の調製（３）
Ｍｏ1Ｖ0.3Ｓｂ0.2 Ｎｂ0.05Ｏn／ＳｉＯ2（重量比９０／１０）である担体成分としてのシリカが混合された複合金属酸化物を次のように調製した。
温水２．１リットルに１２２ｇのメタバナジン酸アンモニウム塩、三酸化アンチモン１０２ｇを添加し９０℃で６時間スラリーを加熱処理し、水分を除去して約３／４に濃縮した。これをスラリーＡとする。これとは別に温水１．２３ｋｇにパラモリブデン酸アンモニウム塩６１４ｇを添加し溶解させた後、４０℃に加温してモリブデンを含む水溶液を調製した。さらに温水４．６２ｋｇにシュウ酸ニオブアンモニウム７７ｇを溶解させた後、４０℃に加温し、ニオブを含む水溶液を調製した。これらスラリー、または水溶液を約３０℃に冷却し、スラリーＡに前述のモリブデンを含む水溶液、次いでシリカ含量が２０ｗｔ％のシリカゾル４００ｇ、さらに前述のニオブを含む水溶液を添加し、撹拌、混合した後、噴霧乾燥機により水分を除去し乾燥させた。次いでこの乾燥物をアンモニア臭がなくなるまで約３００℃で加熱処理した後、窒素気流中６００℃で２時間焼成した。
【００６３】
実施例１８
実験式がＴｅ0.01Ｍｏ1Ｖ0.3Ｓｂ0.2Ｎｂ0.05Ｏn／ＳｉＯ2（重量比９０／１０）である複合金属酸化物触媒を次のように調製した。
テルル酸（Ｈ6ＴｅＯ6)６６．０ｍｇを３ｍｌの水に溶解し、該溶液を参考例３に記したようにして調製された複合金属酸化物６．７１ｇに含浸させ、空気中８０℃で５時間乾燥させた後、窒素気流中６００℃で２時間焼成した。
【００６４】
このようにして得た複合金属酸化物触媒０．２ｇを反応器に充填し、空間速度ＳＶを約１７７０ｈr-1に固定して、プロパン：アンモニア：空気＝１：０．３：４のモル比でガスを供給し、反応温度４２０℃、４３０℃のもとで、気相接触酸化反応を行った。反応成績を表−５に示す。
【００６５】
比較例５
参考例３のようにして得た複合金属酸化物０．２ｇを触媒として反応器に充填し、実施例１８と同様の条件で気相接触酸化反応を行った。反応成績を表−５に示す。
【００６６】
【表５】
0003769866.tif 000007
【００６７】
【発明の効果】
本発明によれば、炭化水素の気相接触酸化反応に有効な金属酸化物触媒を得ることができるので、工業原料として有用なアクリロニトリル、アクリル酸、無水マレイン等を高収率で製造することができる。本発明で得られる触媒を使用することにより、アルカンを原料として、反応系にハロゲン化物や水等を存在させることなく、５００℃以下の低い温度において、高い収率あるいは選択率で目的生成物を製造することができる。